КЕРАМИЧЕСКАЯ МАССА
CERAMIC MIXTURE

Изобретение относится к составам керамических масс, которые могут быть использованы в производстве посуды.
Известна керамическая масса, включающая, мас.%: каолин 60,0-65,0; полевой пшат 19,0-21,0; керамический бой 8,0-10,0; фосфогипс 5,0-10,0; глина 1,0 [1].
Задача изобретения состоит в повышении морозостойкости изделий, полученных из керамической массы.
Технический результат достигается тем, что керамическая масса, включающая каолин, полевой шпат, керамический бой, фосфогипс, дополнительно содержит волластонит и циркон при следующем соотношении компонентов, мас.%: каолин 67,0-70,0; полевой шпат 14,0-16,0; керамический бой 3,0-4,0; фосфогипс 3,0-4,0; волластонит 5,0-7,0; циркон 3,0-4,0.
В таблице приведены составы керамической массы.
Компоненты
Состав, мас.%:
1
2
3
Каолин
70,0
68,5
67,0
Полевой пшат
14,0
15,0
16,0
Керамический бой
4,0
3,5
3,0
Фосфогипс
4,0
3,5
3,0
Волластонит
5,0
6,0
7,0
Циркон
3,0
3,5
4,0
Морозостойкость, циклы
20-25
20-25
20-25
Для приготовления керамической массы могут быть использованы каолины Дубровского, Алексеевского, Просяновского месторождений. В качестве керамического боя целесообразно использовать бой любых керамических изделий, в том числе глазурованных, изготовленных из беложгущихся глин.
Компоненты дозируют в требуемых количествах. В шаровую мельницу загружают полевой пшат, керамический бой, волластонит, циркон, заливают воду и проводят измельчение компонентов в течение 5-6 часов. Затем в мельницу добавляют каолин, фосфогипс и измельчают еще в течение 2-3 часов. Степень измельчения готового шликера должна соответствовать остатку 2% на сите 008. Обезвоживание суспензии до получения коржей с влажностью 20-23% производят на фильтрах-прессах периодического действия. Из полученной керамической массы пластическим способом формуют изделия (например, кувшины), которые сушат до влажности не более 4% и обжигают при температуре 1250-1270°С, затем поверхность изделий декорируют с помощью штампа с применением подглазурных керамических красок, покрывают ее прозрачной глазурью и вторично обжигают при температуре 1050-1100°С.
Источники информации
1. Мухамеджанова М.Т., Иркаходжаева А.П., Сиражиддинов НА. Фосфогипсосодержащая керамическая масса с улучшенными физико-механическими свойствами // Стекло и керамика. - 1992. - №6. - С.19.